(57)【要約】【課題】広範囲に亘る種類のカビに対して防カビ効果を得ることが可能な防カビ組成物を提供する。【解決手段】２−エチルヘキサン酸および／またはその塩を含有する防カビ組成物であり、好ましくは、少なくとも１種の殺菌性化合物をさらに含有し、より好ましくは、前記２−エチルヘキサン酸および／またはその塩と前記殺菌性化合物との含有量比が、質量比で１：４００〜４０：１である防カビ組成物。【選択図】なし【特許請求の範囲】
【請求項１】
２−エチルヘキサン酸および／またはその塩を含有することを特徴とする防カビ組成物。
【請求項２】
ジデシルジメチルアンモニウムクロライド、Ｎ，Ｎ−ジデシル−Ｎ−メチルポリオキシエチルアンモニウムプロピオネート、ジデシルジメチルアンモニウムカーボネート、塩化ベンザルコニウム、２−（４−チアゾリル）ベンゾイミダゾール、２−（チオシアノメチルチオ）ベンゾチアゾール、２−メトキシカルボニルアミノベンゾイミダゾール、２−ブチル−１，２−ベンゾチアゾール−３（２Ｈ）−オン、２−ｎ−オクチル−４−イソチアゾリン−３−オン、２−メチル−４−イソチアゾリン−３−オン、５−クロロ−２−メチル−４−イソチアゾリン−３−オン、４，５−ジクロロ−２−オクチル−４−イソチアゾリン−３−オン、３−ヨード−２−プロピニルブチルカーバメート、メチレンビスチオシアネートから選ばれた少なくとも１種の殺菌性化合物をさらに含有することを特徴とする請求項１に記載の防カビ組成物。
【請求項３】
前記２−エチルヘキサン酸および／またはその塩における２−エチルヘキサン酸換算の含有量と前記殺菌性化合物との含有量比が、質量比で１：４００〜４０：１（境界値を含む。）であることを特徴とする請求項２に記載の防カビ組成物。
【請求項４】
請求項１ないし請求項３のいずれか１項に記載の防カビ組成物を木質材料に接触させることを特徴とする木質材料の防カビ処理方法。
【請求項５】
請求項１ないし請求項３のいずれか１項に記載の防カビ組成物に接触させてなることを特徴とする木質材料。
【発明の詳細な説明】
【技術分野】
【０００１】
本発明は、木材や、その加工品等の木質材料用の防カビ組成物、および、そのような防カビ組成物を用いる木質材料の防カビ処理方法、および、防カビ処理された木質材料に関する。
【背景技術】
【０００２】
木材やその加工品等、例えば集成材、天然木（無垢材）、合板、ＬＶＬ（単板積層材）、パーティクルボード、ＯＳＢ（配向性ストランドボード）、ＰＳＬ（パララム）、ＭＤＦ（ファイバーボード）などの木質材料は、建材、家具、工業用材料、土木用材料などとして種々の用途に使用されているが、それらはカビの発生によって、表面に変色が生じ、商品価値が低下する可能性がある。
【０００３】
そこで、木材をカビから保護するために、第四級アンモニウム化合物（以下、「ＡＡＣ」という）を使用することが検討されており、非特許文献１には、ＡＡＣの範疇に入るジデシルジメチルアンモニウムクロライド（以下、「ＤＤＡＣ」とも云う）が木材防腐剤として規定されている。
【０００４】
しかしながら、ＤＤＡＣを含むＡＡＣでは、広範囲に亘る種類のカビに対して十分な防カビ効果が得られない可能性があり、その結果、木質材料の表面が汚染されて商品価値が低下する恐れがあった。
【先行技術文献】
【非特許文献】
【０００５】
【非特許文献１】ＪＩＳ  Ｋ１５７０（１９９８）
【発明の概要】
【発明が解決しようとする課題】
【０００６】
本発明は、上記した従来の問題点を改善する、すなわち、広範囲に亘る種類のカビに対して防カビ効果を得ることが可能な防カビ組成物、防カビ処理方法、および、防カビ処理された木質材料を提供することを目的とする。
【課題を解決するための手段】
【０００７】
本発明の防カビ組成物は、上記課題を解決するために、２−エチルヘキサン酸および／またはその塩を含有することを特徴とする。
【０００８】
本発明の防カビ組成物では、さらに、ジデシルジメチルアンモニウムクロライド、Ｎ，Ｎ−ジデシル−Ｎ−メチルポリオキシエチルアンモニウムプロピオネート、ジデシルジメチルアンモニウムカーボネート、塩化ベンザルコニウム、２−（４−チアゾリル）ベンゾイミダゾール、２−（チオシアノメチルチオ）ベンゾチアゾール、２−メトキシカルボニルアミノベンゾイミダゾール、２−ブチル−１，２−ベンゾチアゾール−３（２Ｈ）−オン、２−ｎ−オクチル−４−イソチアゾリン−３−オン、２−メチル−４−イソチアゾリン−３−オン、５−クロロ−２−メチル−４−イソチアゾリン−３−オン、４，５−ジクロロ−２−オクチル−４−イソチアゾリン−３−オン、３−ヨード−２−プロピニルブチルカーバメート、メチレンビスチオシアネートから選ばれた少なくとも１種の殺菌性化合物を含有することができる。
【０００９】
また、本発明の防カビ組成物では、２−エチルヘキサン酸および／またはその塩と殺菌性化合物との含有量比を、質量比で１：４００〜４０：１（境界値を含む。）とすることができる。
【００１０】
また、本発明の木質材料の防カビ処理方法は、上記本発明の防カビ組成物を木質材料に接触させることを特徴とする。
【００１１】
また、本発明の木質材料は、上記本発明の防カビ組成物に接触させてなることを特徴とする。
【発明の効果】
【００１２】
本発明の防カビ組成物によれば、２−エチルヘキサン酸および／またはその塩を含有することにより、広範囲に亘る種類のカビに対して防カビ効果を得ることが可能となる。
【００１３】
また、本発明の防カビ組成物では、さらに、ジデシルジメチルアンモニウムクロライド、Ｎ，Ｎ−ジデシル−Ｎ−メチルポリオキシエチルアンモニウムプロピオネート、ジデシルジメチルアンモニウムカーボネート、塩化ベンザルコニウム、２−（４−チアゾリル）ベンゾイミダゾール、２−（チオシアノメチルチオ）ベンゾチアゾール、２−メトキシカルボニルアミノベンゾイミダゾール、２−ブチル−１，２−ベンゾチアゾール−３（２Ｈ）−オン、２−ｎ−オクチル−４−イソチアゾリン−３−オン、２−メチル−４−イソチアゾリン−３−オン、５−クロロ−２−メチル−４−イソチアゾリン−３−オン、４，５−ジクロロ−２−オクチル−４−イソチアゾリン−３−オン、３−ヨード−２−プロピニルブチルカーバメート、メチレンビスチオシアネートから選ばれた少なくとも１種の殺菌性化合物を含有することにより、より高い防カビ効果を得ることが可能となる。
【００１４】
また、本発明の防カビ組成物では、前記２−エチルヘキサン酸および／またはその塩と前記殺菌性化合物との含有量比を、質量比で１：４００〜４０：１（境界値を含む。）とすることにより、さらに高い防カビ効果を実現できる。
【００１５】
本発明の木質材料の防カビ処理方法は、上記本発明の防カビ組成物を木質材料に接触させて行うことで、防カビ性に優れた木質材料を得ることができる。
【００１６】
本発明の木質材料は上記本発明の防カビ組成物に接触させてなる構成により、防カビ性に優れた木質材料である。
【発明を実施するための形態】
【００１７】
本発明の防カビ組成物は、２−エチルヘキサン酸および／またはその塩を含有することが必要である。なお、木質材料の防カビ用途に２−エチルヘキサン酸や、その塩が用いられた過去例はない。
【００１８】
なお、２−エチルヘキサン酸の塩としては、２−エチルヘキサン酸の防かび効果を妨げず、必要に応じて、各種溶剤や水、あるいは、これらの混合溶媒、またはこれらに界面活性剤を加えた液を用いて防カビ組成物とするときには、それら液に溶解ないし分散するようなものであればよい。
【００１９】
本発明の防カビ組成物は、２−エチルヘキサン酸および／またはその塩を含有していれば、どのような性状であってもよく、例えば固形状、粉状、液状、ゲル状、ゾル状などであってもよい。液状防カビ組成物としては、水を含む各種溶媒（混合溶媒を含む。）に溶解された溶液、あるいは、水を含む各種分散媒（混合分散媒を含む。）に分散された分散液であってもよい。
【００２０】
本発明の防カビ組成物は、さらに、ジデシルジメチルアンモニウムクロライド、Ｎ，Ｎ−ジデシル−Ｎ−メチルポリオキシエチルアンモニウムプロピオネート、ジデシルジメチルアンモニウムカーボネート、塩化ベンザルコニウム、２−（４−チアゾリル）ベンゾイミダゾール、２−（チオシアノメチルチオ）ベンゾチアゾール、２−メトキシカルボニルアミノベンゾイミダゾール、２−ブチル−１，２−ベンゾチアゾール−３（２Ｈ）−オン、２−ｎ−オクチル−４−イソチアゾリン−３−オン、２−メチル−４−イソチアゾリン−３−オン、５−クロロ−２−メチル−４−イソチアゾリン−３−オン、４，５−ジクロロ−２−オクチル−４−イソチアゾリン−３−オン、３−ヨード−２−プロピニルブチルカーバメート、メチレンビスチオシアネートから選ばれた少なくとも１種の殺菌性化合物を含有することができる。
【００２１】
前記２−エチルヘキサン酸および／またはその塩と前記殺菌性化合物との含有量比は、質量比で１：４００〜４０：１（境界値を含む。）とすることが好ましい。前記殺菌性化合物の配合量がこの範囲でないと、殺菌性化合物による相乗効果が十分に得られない恐れが生じる。
【００２２】
また、本発明の防カビ組成物において、本発明の効果を損なわない範囲で、２−エチルヘキサン酸および／またはその塩、前記の殺菌性化合物以外の成分、例えば、水や各種溶媒、界面活性剤などが添加されていてもよい。
【００２３】
本発明の防カビ組成物において、本発明の効果を損なわない範囲で、各成分の濃度を防カビ処理の使用時よりも高い濃度（溶媒を配合しない場合も含む）となるように配合しておくことができる。そして、使用に際しては防カビ処理に適した濃度に希釈して使用する。このようにすることで、防カビ組成物の保存性、安定性、運搬容易性等を向上させることができる。
【００２４】
本発明の防カビ組成物において、木質材料に対して防カビ処理を行う際に、溶液とすることにより、木質材料の表面のみならず内部へ本発明の防カビ組成物の有効成分を浸透させることができ、このとき、屋外で用いられるような、雨などの水分に接触する場合であっても、長期間に亘って防カビ性能を維持することが可能となるので好ましい。
【００２５】
本発明の防カビ組成物を溶液として防カビ処理に用いる際の濃度としては、使用方法により異なる場合があるが、例えば、本発明の防カビ組成物中の２−エチルヘキサン酸および／またはその塩濃度が２５０ｐｐｍ以上４０００ｐｐｍ以下、好ましくは、５００ｐｐｍ以上３０００ｐｐｍ以下である。
【００２６】
木質材料への防カビ処理方法としては、本発明の防カビ組成物を木質材料に接触させることが必要であり、本発明の防カビ組成物を塗布する、あるいは、その液状体を噴霧するなどの方法が挙げられるが、特に限定されない。なお、木質材料内部に本発明の防カビ組成物の有効成分をより効率的に到達させるために、溶液となった本発明の防カビ組成物か、本発明の防カビ組成物に溶媒を添加して溶液としたものを用いて木質材料を浸漬して行う浸漬処理方法や、同様に、加圧注入処理方法などを行ってもよい。
【００２７】
本発明の防カビ組成物は、単独で用いて防カビ処理を行ってもよいが、本発明の効果を損なわない限りにおいて、従来のＡＡＣや銅・アゾール化合物系木材保存剤（ＣｕＡＺ）などと組み合わせて、その前に、または、その後に、あるいはその前後に１回（計２回）以上、本発明の防カビ組成物による防カビ処理を行うことができる。さらに、本発明の効果を損なわない限りにおいて、従来の防カビ組成物を用いて防カビ処理を行う際に、本発明の防カビ組成物を併用することができる。
【００２８】
以上、本発明について、好ましい実施形態を挙げて説明したが、本発明の防カビ組成物、木質材料の防カビ処理方法、および、木質材料は、上記実施形態の構成に限定されるものではない。
【００２９】
当業者は、従来公知の知見に従い、本発明の防カビ組成物、木質材料の防カビ処理方法、および、木質材料を適宜改変することができる。このような改変によってもなお本発明の防カビ組成物、木質材料の防カビ処理方法、および、木質材料の構成を具備する限り、もちろん、本発明の範疇に含まれるものである。
【実施例】
【００３０】
以下に本発明の実施例および比較例を挙げるが、本発明はこれら実施例に限定されるものではない。
【００３１】
表１に符号とともに示した各薬品を、表２、表３、および、表４に示した配合比（質量比）で配合して、実施例１〜１５および比較例１〜１４の防カビ組成物を調製した。
【００３２】
【表１】
2016124849.tif 000002
【００３３】
【表２】
2016124849.tif 000003
【００３４】
【表３】
2016124849.tif 000004
【００３５】
【表４】
2016124849.tif 000005
【００３６】
防カビ性の評価は、これら防カビ組成物を水で２０倍に希釈したものを用いて、公益社団法人  日本木材保存協会規格集（２０１１年版）に規定されたＪＷＰＡＳ−ＭＷ（２０１１）「木材用防かび剤の性能基準及びその試験方法」に従って実施した。
【００３７】
評価は、カビの抑制値により行った。具体的には、木質材料の評価面の面積を１００としたときに、カビが生じていない面積が１００、すなわち、全くカビが生じない場合を優れているとして「Ｓ」と、部分的にカビが生じたものの、カビが生じていない面積が７０以上である場合に十分であるとして「Ａ」と、カビが生じていない面積が７０未満の場合を不十分であるとして「Ｂ」と、それぞれ評価した。表５にその評価結果を示す。
【００３８】
【表５】
2016124849.tif 000006
【００３９】
表５より、２−エチルヘキサン酸による防カビ効果が得られていることが理解される。
【００４０】
さらに、実施例１〜４と比較例１〜４とをそれぞれ比較すると、薬品の総配合量が同じであるにもかかわらず、より高い防カビ性能が得られ、また、実施例５〜１４と比較例５〜１４とをそれぞれ比較すると、より少ない薬品の総配合量であるにもかかわらず、より高い防カビ性能が得られており、これらの実施例の２−エチルヘキサン酸と殺菌性化合物との組み合わせでは相乗的に高い防カビ性能が得られていることが理解される。